(57)【要約】【課題】      容器設置現場における肉盛溶接による大型の縦形円筒形容器内面の腐食減肉溶接補修方法の提供【解決手段】  ステンレスフラックスコアードワイヤを用い、水平揺動を伴なう下進炭酸ガス溶接法、又はアルゴンと炭酸ガスシールドの水平揺動下進マグ溶接法により、容器設置現場において大型の縦形円筒形容器内面の腐食減肉部分をステンレス鋼により肉盛補修する。【効果】      肉盛溶接層表面の平滑度、溶け込み深さ、溶接ビード中フェライト含有量、表面欠陥調査、周方向残留歪みのいずれにも問題のない結果が得られる。【選択図】    なし【特許請求の範囲】
【請求項１】
ステンレスフラックスコアードワイヤを用い、水平揺動を伴なう下進炭酸ガス溶接法、又はアルゴンと炭酸ガスシールドの水平揺動下進マグ溶接法により、容器内面の腐食減肉部分をステンレス鋼により肉盛補修することを特徴とする容器設置現場における肉盛溶接による大型の縦形円筒形容器内面の腐食減肉溶接補修方法。
【請求項２】
溶接金属層の厚さを１ｍｍ以上、溶接熱影響部の生成深さを２．５ｍｍ以下に制御し、隣接溶接金属の重ね代を１ｍｍ以上に制御するようにトーチを水平揺動させながら、下進法で溶接する請求項１記載の容器設置現場における肉盛溶接による大型の縦形円筒形容器内面の腐食減肉溶接補修方法。
【請求項３】
フラックスコアードワイヤの内包フラックスにより形成される溶融スラグの融点が、肉盛溶接金属の融点より高く、かつ良好なビード外観およびビード形状が得られるように、溶融スラグの粘性、比重等の特性を調整したフラックスを内包させたステンレスフラックスコアードワイヤを使用して下進法で溶接する請求項１又は２記載の容器設置現場における肉盛溶接による大型の縦形円筒形容器内面の腐食減肉溶接補修方法。
【発明の詳細な説明】
【技術分野】
【０００１】  本発明は、大型の縦形円筒形容器内面の腐食減肉等を容器設置現場における補修するための肉盛溶接方法、特に製紙工場ダイジェスター（連続蒸解釜）の使用寿命延長を図るための自動肉盛溶接補修方法に関する。
【背景技術】
【０００２】  製紙工場ダイジェスター（連続蒸解釜）として、最新の技術では容器材料にオーステナイトステンレス・クラッド鋼を使用した円筒容器を用いる例もあるが、従来の容器は普通鋼ＳＭ５０（旧規格）等を使ったものが多く、ダイジェスターの高アルカリ環境（ｐＨ１２〜１３）と高温操業（１５０℃前後）のため、腐食減肉や孔食を発生し、長期間の使用には問題があった。
筒状容器内表面に耐摩耗性硬化肉盛層を形成することは、例えば特許文献１にみられるように既知の技術であるが、製紙工場ダイジェスター（連続蒸解釜）のように内径が５ｍ以上もある大型の円筒容器の内壁に、表面性状のよい肉盛層、すなわち平坦でしかも滑らかな肉盛表面、厚さむらがなく、かつ気孔や欠陥のない溶接金属層の生成、欠陥のない溶接ビード継目の処理など実施する技術は知られていなかった。
【特許文献１】特開２００３−５０００３
【発明の開示】
【発明が解決しようとする課題】
【０００３】  普通鋼のＳＭ材で建造され、長期間使用されてきたダイジェスターを再生させるための補修方法が製紙業界から要望されている。この要望にこたえるために、容器内面にステンレス鋼板をライニングし、２層容器として使用するなどの方法もあるが、温度変化を伴う化学容器としては必ずしも適当ではなかった。【０００４】  そのため、肉盛溶接による容器内面の補修が考えられてきたが、表面性状のよい肉盛層、すなわち平坦でしかも滑らかな肉盛表面、厚さむらがなく、かつ気孔や欠陥のない溶接金属層の生成、欠陥のない溶接ビード継目の処理などの点で、手動溶接法では十分とはいえなかった。すなわち表面形状良好な高品質の肉盛層を作ること、ビード継目に欠陥を作らないように、かつ肉厚むらがないように溶接する自動溶接法の開発が課題であった。
本発明は前記従来技術における問題点を解消し、特に製紙工場ダイジェスター（連続蒸解釜）の使用寿命延長を図るための容器設置現場における自動肉盛溶接補修方法を提供することを目的としている。
【課題を解決するための手段】
【０００５】  上記目的を達成するため、本発明者等は鋭意研究を重ねた結果、均質な溶接ビード特性を得るためには第１に自動溶接法の適用が好ましいこと、第２に共同発明者等が特開２００３−３２６３９０号公報及び特願２００２−１６３７７６により提案したステージ足場の利用が適していること、そして第３に共同発明者等が特願２００２−１７９６９２により提案した溶接機器の適用が好適であることを知見し、本発明を完成するにいたった。【０００６】  前記の知見に基づいてなされた本発明は、ステンレスフラックスコアードワイヤを用い、水平揺動を伴なう下進炭酸ガス溶接法、又はアルゴンと炭酸ガスシールドの水平揺動下進マグ（ＭＡＧ）溶接法により、容器設置現場における容器内面の腐食減肉部分をステンレス鋼により肉盛補修することを特徴とする大型の縦形円筒形容器内面の腐食減肉溶接補修方法を要旨としている。【０００７】  また本発明は、溶接金属層の厚さを１ｍｍ以上、溶接熱影響部の生成深さを２．５ｍｍ以下に制御し、隣接溶接金属の重ね代を１ｍｍ以上に制御するようにトーチを水平揺動させながら、下進法で溶接する前記記載の容器設置現場における肉盛溶接による大型の縦形円筒形容器内面の腐食減肉溶接補修方法を要旨としている。【０００８】  さらに本発明は、溶接に用いるステンレスフラックスコアードワイヤが、フラックス中にワイヤ全質量％に対して、ＴｉＯ２：４〜７％、ＳｉＯ２：０．２〜１．２％、ＺｒＯ２：０．１〜０．９％、Ａｌ２Ｏ３：０．２〜１．０％を含有し、他は金属弗化物、アーク安定剤、合金剤、脱酸剤および不可避不純物からなるフラックスを内包させたことを特徴とする前記のいずれかに記載の容器設置現場における肉盛溶接による大型の縦形円筒形容器内面の腐食減肉溶接補修方法をも要旨とするものである。
【発明の効果】
【０００９】  本発明は、昇降可能なステージ足場の利用と、溶接の自動化による工期短縮、高品質施工を特徴とする円筒形圧力容器延命化工法として独特のものであり、適性溶接条件で施工を行なうことにより、多ヘッド１レーヤ溶接で所定の肉盛層が得られ、表面の平滑度、溶け込み深さ、溶接ビード中フェライト含有率、表面欠陥調査、周方向残留歪み測定などいずれも懸念されるような点はなく、産業上極めて有用である。
【発明を実施するための最良の形態】
【００１０】  本発明の構成と作用を説明する。
本発明に係る肉盛溶接補修方法は、水平揺動して５０ｍｍ程度の幅広ビードを下進炭酸ガス溶接法、あるいはアルゴンと炭酸ガスシールドの下進マグ溶接法により溶接することを特徴としている。【００１１】  また、溶接を自動化することにより、ビードの溶け込み、母材への熱影響の程度、ウィービングパターンの制御によるビード各部の化学成分、希釈率の均一化などをはかり、溶接金属の特性むらを極力少なくする点に特徴がある。【００１２】  多くの場合、このような溶接では上進法（ビードを下方から上方に盛り上げていく手法）で行なうことが多いが、その場合は溶接進行方向に対して溶接入熱が蓄積されるため、上部に進行するほど溶接金属が母材原質部に溶け込む割合（希釈率）が大きくなり、また母材熱影響部の幅も大きくなって母材原質部が少なくなるため、容器の設計基準を下回るという問題点があった。【００１３】  また、ソリッドワイヤで下進溶接（上方から下方へ向かってビードを溶接する手法）を行なう方法もあるが、溶融金属が流れやすく、それを防止するため溶け込みを深くする必要があり、溶接金属が母材に溶け込む割合（希釈率）が大きくなって、前述した母材原質部が少なくなるために容器の設計基準を下回るという問題点があった。【００１４】  したがって、本発明ではフラックスを内包させたフラックスコアードワイヤを用い、特に下進法で肉盛溶接補修を行なうものである。この場合、フラックスにより形成されたスラグが、溶接金属の流れを抑制する作用をするため、ソリッドワイヤによる下進溶接に比べて母材原質部への溶け込みは小さくてもよく、母材原質部の溶接熱影響部が少ないため、母材原質部を大きく取ることができる。【００１５】  しかしながら、下進法で溶接をすればビード表面が必ずしも平滑になるわけではない。このため本発明ではフラックスコアードワイヤの特にフラックスのスラグ剤成分につき溶接金属のたれおよびアーク安定性、スパッタ発生量の抑制やスラグ剥離性などの溶接作業性に及ぼす影響について検討した。【００１６】  すなわち、フラックスコアードワイヤの、フラックス中にワイヤ全質量％に対して、ＴｉＯ２：４〜７％、ＳｉＯ２：０．２〜１．２％、ＺｒＯ２：０．１〜０．９％、Ａｌ２Ｏ３：０．２〜１．０％を含有させることによって溶接金属のたれを生成スラグで保持して平滑なビード表面を形成し、アーク安定性、スパッタ発生量の抑制やスラグ剥離性などの溶接作業性を良好とし、さらにウィービングにより波の凹凸を少なくすることができることを確認した。【００１７】  フラックスコアードワイヤのフラックス中のＴｉＯ２は、緻密な剥離性のよいスラグを形成し、アーク安定性をもたらすが、４％未満ではその効果が発揮できず、７％を超えるとスラグの流動性が増すとともに、アークの吹き付けが強く、広がりがなくなるために下進溶接では溶接金属がたれるようになる。また、スパッタ発生量も多くなる。したがってＴｉＯ２は４〜７％とする。ＴｉＯ２の原材料としては、ルチル、チタンスラグ、イルミナイト、さらにはチタン酸カリ、チタン酸ソーダ等のチタン酸塩がＴｉＯ２換算値で上記範囲内で単独あるいは複合で用いることができる。【００１８】  ＳｉＯ２は、溶融スラグに適度の粘性��与え、下進溶接における溶接金属のたれを防止するのに必要な成分であるが、０．２％未満ではその効果が発揮できず、１．２％を超えるとスラグの融点を低下させ、下進溶接では溶接金属がたれるようになる。原材料としては珪砂、珪石の他、ジルコンサンド、カリ長石等の原料の副産物も利用できる。【００１９】  ＺｒＯ２は、スラグの融点を上げてスラグの凝固を早め、溶接金属のたれを防止する。０．１％未満ではその効果が不十分で、０．９％を超えるとスラグが硬くなり、スラグ剥離性が不良になるとともにスパッタ発生量も多くなる。原材料としては酸化ジルコニウム、ジルコンフラワー、ジルコンサンド等を用いる。【００２０】  Ａｌ２Ｏ３は、溶接金属止端部のなじみを良好にする。特に肉盛溶接金属と隣接溶接金属とのなじみを良好にする。Ａｌ２Ｏ３が０．２％未満ではその効果が不十分で、１．０％を超えるとアークが粗くなりスパッタ発生量も多くなる。【００２１】  以上、本発明に使用するステンレスフラックスコアードワイヤのフラックス中に含有する主なスラグ形成成分の含有量限定理由を説明したが、その他のフラックス成分としては、溶接作業性の調整として各種金属弗化物およびアーク安定剤（Ｎａ２Ｏ、Ｋ２Ｏ）、溶接金属の機械的性質や耐食性を向上するための合金剤（Ｎｉ、Ｃｒ、Ｍｏ、Ｔｉ）、脱酸剤（ＳｉまたはＳｉ合金、ＭｎまたはＭｎ合金）および溶着効率を向上するための鉄粉等が含まれる。【００２２】  肉盛溶接部への溶接入熱の自動制御により、母材への熱影響、母材希釈率の均一化を図るとともに、さらに円筒面に均一に複数の溶接機器を配置し、かつ円周方向同一水平レベルの位置で溶接が行なわれるように設置することにより、溶接残留応力の生成、溶接歪の生成を可及的に少なくするようにした点にも特徴がある。【００２３】  これは、ダイジェスターの供用中の腐食むらの発生、応力腐食割れの発生、孔食の発生等を少なくすることができ、容器のメンテナンス上極めて有効なことである。【００２４】  さらに自動肉盛溶接とした場合には、ビード形状、寸法を極めて狭い範囲に制御できるので肉盛溶接金属の特性も当然均質なものとすることができる。
溶接金属層の厚さを１ｍｍ以上とするのは、薄い場合には腐食減肉による供用可能期間の短縮化が予想されるので、コストの許容する範囲で厚いほうが良い。【００２５】  しかし、厚盛りを行なおうとすれば当然高入熱溶接となり、溶接熱影響部の生成域が広がる。熱影響部が広いと、ダイジェスターのようにオーステナイト系溶接金属を肉盛する場合には結晶粒粗大化による粒界割れの発生、粒界部の合金成分の希釈による粒界腐食の発生などが起こり、使用性能が低下し好ましくない。したがって、溶接熱影響部の生成深さ（溶融線に直交する方向の深さ）を２．５ｍｍ以下にもっていくのが最適であることを確認した。【００２６】  また隣接ビード溶接金属の重ね代は、小さいほうがコスト的には好ましいが、溶接欠陥の生成、腐食、孔食の発生等を考慮し、１ｍｍ以上に取ることが好ましいことを確認している。【００２７】  なお、ダイジェスターなどは第１種圧力容器に含まれるので、容器運用時、原タンクの母材の肉厚設計値以上の強度を、溶接熱影響部まで除いた部分で確保する必要があった。したがって溶接熱影響部の幅と溶け込み深さ、あるいは母材の希釈率を最小限にする溶接施工法と溶接条件を選んでいるものである。【００２８】  また、前記のように基材がＳＭ材のダイジェスターの場合、耐食効果から溶接金属としてはオーステナイト系の２４％Ｃｒ−１３％Ｎｉ−２．５％Ｍｏ系（質量％）となるように、前述のフラックスを含む、フラックスコアードワイヤの外皮およびフラックス中の合金成分を調整する（本発明の特許請求の範囲の記載からみて、基材と同成分材の肉盛溶接は本発明の技術的範囲には含まれない。）。
【実施例１】
【００２９】  本発明を実施例１及び２により具体的に説明するが、これにより、本発明が限定されるものではない。
図１は、製紙工場のダイジェスター（蒸解釜、塔槽体：高さ５０ｍ、内径６ｍ、基材ＳＭ５０）１の下段部１５ｍの範囲（高腐食域部）内壁面の補修肉盛工事の施工状態を示す概要説明断面図である。
また、図２は、図１におけるＩＩ部分拡大図である。さらに、図３は、図２におけるＩＩＩ−ＩＩＩ矢視方向拡大図である。【００３０】  本発明は、ダイジェスター１の内部に吊下支持基体８を設置し、該吊下支持基体８からチェーンブロック１８及びチェーン１９により吊梁体９を上下方向に移動可能に吊下支持するとともに、前記吊梁体９にガイド機構Ｚを介して、溶接機ユニット２０を上下方向及び／又は左右方向に移動可能に取りつけ、該溶接機ユニット２０によって上記ダイジェスター１の内壁面１ｄに対して溶接を行なうことを特徴としている。【００３１】  前記ガイド機構Ｚは、上下方向に離間対向して配置された上部ガイド体１０と下部ガイド体１１と、これら各ガイド体１０、１１の間に跨がって上下方向に配置され、かつ、該各ガイド体１０、１１に沿って左右方向に移動可能とするとともに、上記溶接機ユニット２０を上下方向に移動可能に支持する縦ガイド体１２を備えている。【００３２】  ダイジェスター１の内部にポスト１６を立設するとともに前記ポスト１６に沿って上下方向に自力昇降する昇降作業台１４が取り付けられている。
また、前記ポスト１６に固定作業台１３を取付け、かつ該固定作業台１３の前記ポスト１６に対する上下方向の固定位置を変更設定可能とするとともに、前記固定作業台１３の固定位置の変更を、前記昇降作業台１４の昇降動によって行なう。【００３３】  本発明が適用されるダイジェスター１は、大口径の筒状形態をもつ本体部２の一端側に釜底体３を、他端側に釜頂体４をそれぞれ接合して密閉容器状とされ、該釜底体３側の底部１ａを基台５によって支持させた状態で鉛直方向に立設固定されている。なお、前記本体部２は、ダイジェスター１の底部１ａ側から頂部１ｂ側に向かうに伴って、段階的に径寸法が減少するように構成されており、この径寸法の減少部位にはストレーナ（図示省略）等の機器が配置される。【００３４】  溶接機ユニット２０を用いて、ダイジェスター１の内壁面１ｄに肉盛溶接を施工するに際して、その内部の換気性を確保するために、ダイジェスター１にそれ本来の機能確保上から備えられている底マンホール３１を活用している。すなわち、釜底体３の中心位置に設けられた底マンホール３１に排気装置３２を取り付けるとともに、高さ方向の略中央部に設けられた大口径のマンホール３５は、これを自然吸気孔として利用し、さらに、頂部１ｂ寄りに設けられた上下二つのマンホールには、それぞれ排気装置３３、３４を配置している。そして、肉盛溶接作業中は、上記マンホール３５から、ダイジェスター１内に外気を自然給気する一方、前記各排気装置３２、３３、３４から排気を行なうことで、ダイジェスター１の内部に空気の循環流を発生させ、ダイジェスター１内における良好な作業環境を確保するものであり、これによって安全性の高い作業が担保される。【００３５】  さらに肉盛溶接作業に際しては、ダイジェスター１の底部１ａの近傍に設けたマンホール３６を、資材搬入口あるいは人員の出入口として利用する一方、前記排気装置３４が備えられたマンホールの直下側位置に設けられた四個の足場用ノズル２６、２６、…を利用して、吊下支持基体８を取り付けるようにしている。【００３６】  ポスト１６は、図１、図２に示すように、矩形断面形状と所定の軸長とをもつトラス構造のポストピース１６ａ、１６ａ、…を、その軸方向に順次所定個数づつ継ぎ足して柱状形態として構成される。そして、これら各ポスト１６、１６は、その軸方向に所定間隔で取り付けられた継材１７、１７、…によって略梯子状に一体化された状態でその下端が下部固定作業床６に、その上端が上部固定作業床７にそれぞれ固定されることでダイジェスター１内に鉛直方向に立設固定される。【００３７】  ガイド機構Ｚは、溶接機ユニット２０の移動をガイドして、該溶接機ユニット２０による良好な肉盛溶接を可能とするもので、上部ガイド体１０と下部ガイド体１１および縦ガイド体１２により構成されている。【００３８】  上部ガイド体１０はＨ型鋼（図３参照）を、その一対のフランジを立てた姿勢で、これをダイジェスター１の内壁面１ｄの内側へ配置可能となるように湾曲成形した環状体で構成される。そしてこの上部ガイド体１０は、吊リンク２９、２９、…を介して吊梁体９に吊下支持され、吊リンク２９、２９、…のそれぞれに取り付けたジャッキ６３、６３、…の先端をダイジェスター１の内壁面１ｄに当接させてそれぞれ突っ張らせることで、内壁面１ｄ側に固定支持される。【００３９】  上部ガイド体１０は、縦ガイド体１２の左右方向（ダイジェスター１の内壁面１ｄの周方向）への移動をガイドするもので、ダイジェスター１の径方向内側に位置するフランジを縦ガイド体１２のガイドレールとして機能させており、そのため、該フランジには縦ガイド体１２のサドル３７が掛け止めされている。【００４０】  下部ガイド体１１は、Ｌ型鋼の一方のフランジをダイジェスター１の径方向外方へ向けるとともに、他方のフランジを上方へ向けた姿勢で、ダイジェスター１の内壁面１ｄの内側へ配置可能となるように湾曲成形した環状体で構成される。この下部ガイド体１１は縦ガイド体１２を介して上部ガイド体１０に支持されている。そして、所定間隔で配置したジャッキ６４の先端をダイジェスター１の内壁面１ｄに当接させてそれぞれ突っ張らせることで、内壁面１ｄ側に固定支持される。【００４１】  下部ガイド体１１と縦ガイド体１２との連結は、図３に示すように、縦ガイド体１２の下端部に上下方向に延出状態で形成した長穴に挿通された止めボルト７２によって支持された固定ブラケット７１と、縦ガイド体１２側に取り付けられた押しボルト７３とによって、下部ガイド体１１の一方のフランジ部分を挟着することによってなされる。また、押しボルト７３を緩めるとともに固定ブラケット７１を上方へ移動させることにより、下部ガイド体１１と縦ガイド体１２との連結は解除される。【００４２】  縦ガイド体１２は、所定長さの帯板材で構成されるとともにその上端側にサドル３７を取り付けている。この縦ガイド体１２は、溶接機ユニット２０の上下移動をガイドするとともに、上部ガイド体１０及び下部ガイド体１１にガイドされて左右方向に移動することで、溶接機ユニット２０の左右方向への移動を可能とする。【００４３】  サドル３７は、縦ガイド体１２を上部ガイド体１０側に吊下支持させるとともにこれを上部ガイド体１０に沿って左右方向へ移動可能とするもので、上部ガイド体１０のフランジ上を走行する前後一対の溝付き車輪３８、３８と前後一対の溝無し車輪を備えている。さらにこのサドル３７には、ねじ込み操作によってその先端が上部ガイド体１０に当接することで、サドル３７と上部ガイド体１０との相対移動を規制する前後一対の止めボルト５３、５３と、上部ガイド体１０のフランジ下面側に係合可能に配置されて、サドル３７の浮上を防止する前後一対の浮上防止体５４、５４とが設けられている。そして、サドル３７には、縦ガイド体１２が垂下状態で締結固定されている。【００４４】  縦ガイド体１２の上下二位置には、それぞれストッパー４０、４０が設けられるとともに、各ストッパー間に跨がってラック８０が取り付けられている。そしてこの縦ガイド体１２には溶接機ユニット２０が取り付けられるとともに、前記ラック８０に沿って昇降可能となっている。【００４５】  溶接機ユニット２０は、縦ガイド体１２に鞍座されて、モータ８６の駆動力を受けてラック８０に沿って昇降する台車７９に、溶接機本体８１とオシレート装置８２と倣い装置８３と一対の溶接トーチ８５、８５及び倣い検���装置８７を装備して構成される。また、溶接機本体８１は、炭酸ガス雰囲気中でアークシールド溶接（「ＭＡＧ溶接」）を自動的に行なうものであって、溶接機本体８１には所定間隔で並設された二つの溶接トーチ８５、８５が接続されている。実施例では縦ガイド体１２が８組備えられており、各縦ガイド体１２には、それぞれ二つの溶接トーチ８５、８５が装備されているから、合計１６個の溶接トーチ８５を同時使用して肉盛溶接が行なわれることになる。【００４６】  各溶接機ユニット２０には、これに属する二つの溶接トーチ８５にワイヤーを供給するワイヤー給送器２１が備えられるが、このワイヤー給送器２１はチェーンブロック２７によって吊り梁体９側から昇降可能に吊下支持されている。【００４７】  本実施例では、溶接機ユニット２０を使用して、ダイジェスター１の内壁面１ｄに対して「立ち向き下進溶接」で肉盛溶接を行なっており、図４にこの肉盛溶接による溶接ビード状態を示している。【００４８】  すなわち、この実施例では所定間隔をもって並設された一対の溶接トーチ８５、８５を使用して「立ち向き下進溶接」によって肉盛溶接を行なうため、図４に実線図示するように、溶接トーチ８５、８５のそれぞれによる溶接ビードＢ１、Ｂ１が溶接トーチ間隔に対応する間隔をもって形成される。そして、溶接機ユニット２０を上方から下方まで移動させた後、一旦アークを停止させる。その後溶接機ユニット２０を再上昇させるとともに、溶接トーチ８５、８５の間隔寸法に相当する寸法だけ左右方向に移動させ（すなわち、縦ガイド体１２を左右方向に移動させ）、前回の溶接ビードＢ１、Ｂ１の間に次回の溶接ビードＢ２、Ｂ２が位置するようにして、そこから次回の肉盛溶接を下方に向けて行なう。【００４９】  このように、順次所定ピッチづつ肉盛溶接を実施することによって、ダイジェスター１の内壁面１ｄの余肉の増加（図５の寸法「ｈ」参照）が実現されるものである。この図５からは、肉盛溶接による母材側（ダイジェスター１の内壁面１ｄ側）への溶け込み量が極めて少なく、したがって母材側への熱影響が極めて少なく、増肉対策としての肉盛溶接として最適なものとなるが、これは溶接手段を「下進溶接」としたことによるところが大きい。【００５０】  溶接機ユニット２０として、揺動式自動アーク溶接機８台（各２トーチ搭載）で、表４に示すワイヤ記号Ｗ１を用い、表１に示す溶接条件で各溶接機をダイジェスター１内円周方向にほぼ等間隔に配置して、全溶接機同時に並行して作業を実施した。【００５１】
【表１】
2005186158.tif 000002
【００５２】  補修溶接後の、各種調査結果を表２に示す。肉盛り部の溶け込み深さは０．４〜１．０ｍｍと浅く、溶接金属層の厚さは目標の２ｍｍ以上に対して、２〜２．５ｍｍが得られ、溶接金属表面のフェライト量は、目標の４〜８％に対して４〜７％が得られ、溶接金属表面に欠陥はなく平坦で滑らかであり、かつ残留応力、歪みも少ないなどきわめて満足な結果であった。【００５３】
【表２】
2005186158.tif 000003
残留応力、歪み測定の結果、歪み量は０．２〜０．４％で実用上支障はなかった。また、熱影響部深さは、３ｍｍ以内で問題はなく、ビード表面平滑度は、凹凸１ｍｍ以内であって実用上支障はなかった。
【実施例２】
【００５４】  表３に示すステンレス鋼外皮を用い、表４に示す種々の組成を有する１．６ｍｍ径のステンレスフラックスコアードワイヤを試作した。これらのワイヤを用いて溶接作業性を調査した。【００５５】
【表３】
2005186158.tif 000004
【００５６】
【表４】
2005186158.tif 000005
【００５７】  溶接作業性の調査は、ＳＭ４９０Ｂ鋼（板厚２５ｍｍ、幅５００ｍｍ、高さ５００ｍｍ）に、表４に示すフラックスコアードワイヤを用いて、表１に示す溶接条件で１本のトーチにより隣接溶接金属との重ね代が３〜５ｍｍとなるように揺動しながら８パス肉盛溶接した。なお、溶接作業性は、スパッタ発生量、アーク安定性、スラグ剥離性および溶接金属のたれの有無を観察することにより評価した。これらの試験結果を表５に示す。【００５８】
【表５】
2005186158.tif 000006
【００５９】  表５中、ワイヤ記号Ｗ１〜Ｗ４が本発明例、ワイヤ記号Ｗ５〜Ｗ８は比較例である。
本発明例であるワイヤ記号Ｗ１〜Ｗ４は、フラックス中にＴｉＯ２、ＳｉＯ２、ＺｒＯ２およびＡｌ２Ｏ３を適正量含有しているので、スパッタ発生量が少なく、アークが安定し、スラグ剥離性が良好で、さらに溶接金属のたれがなく、溶接金属の表面は平坦で滑らかとなり、極めて満足な結果であった。【００６０】  なお、別途これらの試験体につき浸透探傷試験による表面欠陥を調べた結果、いずれの試験体も欠陥はなく、また溶接金属表面のフェライト量も４〜７％で、溶接金属の厚さは２〜２．５ｍｍ、さらに試験体のマクロ断面を調べた結果、溶け込み深さは０．４〜１ｍｍ、溶接熱影響部の深さは１〜１．５ｍｍであった。【００６１】  比較例中ワイヤ記号Ｗ５は、フラックス中のＴｉＯ２が多いのでスパッタ発生量がやや多く、溶接金属のたれも生じた。またＡｌ２Ｏ３が少ないので、溶接金属止端部のなじみがやや不良であった。【００６２】  ワイヤ記号Ｗ６は、フラックス中のＴｉＯ２が少ないので、アークがやや不安定でスラグ剥離性も不良であった。またＳｉＯ２が多いので溶接金属のたれも生じた。
ワイヤ記号Ｗ７は、フラックス中のＳｉＯ２が少ないので溶接金属のたれが生じた。またＺｒＯ２が多いので、スパッタ発生量がやや多くスラグ剥離性もやや不良であった。
ワイヤ記号Ｗ８は、ＺｒＯ２が少ないので溶接金属のたれが生じた。またＡｌ２Ｏ３が多いのでスパッタ発生量がやや多かった。
【産業上の利用可能性】
【００６３】  本発明により、大型の縦形円筒形容器内面の腐食減肉等を容器設置現場において簡便に補修が可能となったから、対象装置の稼動率が著しく向上し、収益に大きく寄与することが推測され、その利用は産業振興に役立つものといえる。
【図面の簡単な説明】
【００６４】
【図１】本発明によるダイジェスター内壁面の補修肉盛工事の施工状態を示す概要説明断面図である。
【図２】図１におけるＩＩ部分拡大図である。
【図３】図２におけるＩＩＩ−ＩＩＩ矢視方向拡大図である。
【図４】溶接ビードの状態説明図である。
【図５】図４におけるＩＶ−ＩＶ切断図である。
【符号の説明】
【００６５】  １        ダイジェスター（蒸解釜；塔槽体）
２        本体部
３        釜底体
４        釜頂体
５        基台
６        下部固定作業床
７        上部固定作業床
８        吊下支持基体
９        吊梁体
１０        上部ガイド体
１１        下部ガイド体
１２        縦ガイド体
１３        固定作業台
１４        昇降作業台
１５        ラック
１６        ポスト
１６ａ      ポストピース
１７        縦材
１８        チェーンブロック
１９        チェーン
２０        溶接機ユニット
２１        ワイヤー送給器
２２        溶接機本体
２３        溶接制御器
２４        ケーブル類
２５        ガイド輪ユニット
２６        足場用ノズル
２７        チェーンブロック
２８        チェーン
２９        吊りリンク
３０        モータ
３１        底マンホール
３２〜３４  排気装置
３５，３６  マンホール
３７        サドル
３８        車輪
４０        ストッパー
５３        止めボルト
５４        浮上防止体
６２        ポストガイド
６３，６４  ジャッキ
６６        ポスト受け材
７１        固定ブラケット
７２        ボルト
７３        押しボルト
７９        台車
８０        ラック
８１        溶接機本体
８２        オシレート装置
８３        倣い装置
８５        溶接トーチ
８６        モータ
８７        倣い検知器
Ｚ        ガイド機構
【図１】
2005186158.tif 000007
【図２】
2005186158.tif 000008
【図３】
2005186158.tif 000009
【図４】
2005186158.tif 000010
【図５】
2005186158.tif 000011